"下記一般式1R1SiR2nOH3n1式中、R1はカルボキシル基を有すると共にアミノ基が介在する炭素数1~20の非置換又は置換の1価炭化水素基、R2は炭素数1~20の非置換又は置換の1価炭化水素基であり、nは0~2の整数である。で示されるシラノール化合物と、下記一般式2R1SiR2nOHmO22式中、R1はカルボキシル基を有すると共にアミノ基が介在する炭素数1~20の非置換又は置換の1価炭化水素基、R2は炭素数1~20の非置換又は置換の1価炭化水素基であり、mは0≦m<3の範囲の値、nは0~2の整数であり、mn<3である。で示されるシラノール縮合体を含有する水溶液。下記一般式3R1SiR2nOR33n3式中、R1はカルボキシル基を有すると共にアミノ基が介在する炭素数1~20の非置換又は置換の1価炭化水素基、R2及びR3は炭素数1~20の非置換又は置換の1価炭化水素基であり、nは0~2の整数である。で示されるアルコキシシラン化合物を水と混合して加水分解した後、生成するアルコールを除去することにより得られる請求項1記載の水溶液。上記一般式3のR1が下記一般式4式中、R4は水素原子又は炭素数1~20の非置換若しくは置換の1価炭化水素基、R5は水素原子又は炭素数1~20の非置換若しくは置換の1価炭化水素基であり、aは1~10の整数である。で示されるα-アミノ酸含有基であるか、下記一般式5式中、R6、R7及びR8は水素原子又は炭素数1~20の非置換若しくは置換の1価炭化水素基であり、aは1~10の整数である。で示されるβ-アミノ酸含有基のいずれかである請求項1又は2記載の水溶液。アルコールの含有量が水溶液中10質量未満である請求項1~3のいずれか1項記載の水溶液。下記一般式3R1SiR2nOR33n3式中、R1はカルボキシル基を有すると共にアミノ基が介在する炭素数1~20の非置換又は置換の1価炭化水素基、R2及びR3は炭素数1~20の非置換又は置換の1価炭化水素基であり、nは0~2の整数である。で示されるアルコキシシラン化合物を水と混合して加水分解した後、生成するアルコールを除去することを特徴とする下記一般式1R1SiR2nOH3n1式中、R1はカルボキシル基を有すると共にアミノ基が介在する炭素数1~20の非置換又は置換の1価炭化水素基、R2は炭素数1~20の非置換又は置換の1価炭化水素基であり、nは0~2の整数である。で示されるシラノール化合物と、下記一般式2R1SiR2nOHmO22式中、R1はカルボキシル基を有すると共にアミノ基が介在する炭素数1~20の非置換又は置換の1価炭化水素基、R2は炭素数1~20の非置換又は置換の1価炭化水素基であり、mは0≦m<3の範囲の値、nは0~2の整数であり、mn<3である。で示されるシラノール縮合体を含有する水溶液の製造方法。上記一般式3のR1が下記一般式4式中、R4は水素原子又は炭素数1~20の非置換若しくは置換の1価炭化水素基、R5は水素原子又は炭素数1~20の非置換若しくは置換の1価炭化水素基であり、aは1~10の整数である。で示されるα-アミノ酸含有基であるか、下記一般式5式中、R6、R7及びR8は水素原子又は炭素数1~20の非置換若しくは置換の1価炭化水素基であり、aは1~10の整数である。で示されるβ-アミノ酸含有基のいずれかである請求項5記載の水溶液の製造方法。ケイ素1モルに対して、水1.5~50倍モルである請求項5又は6記載の水溶液の製造方法。本発明は、上記事情に鑑みなされたもので、充分な防汚性、親水性を付与することができ、且つ使用時に使用者の安全、環境保全の点で問題となるアルコールが発生しない化合物及びその製造方法を提供することを目的とする。本発明者らは、上記目的を達成するため鋭意検討を重ねた結果、特定のアミノ酸変性シラノール化合物及びシラノール縮合体含有水溶液が、使用時に使用者の安全、環境保全の点で問題となるアルコールが発生せず、更に保存安定性が良好であり、且つ使用した時に表面が弱酸性のアミノ基と弱塩基性のカルボキシル基により電荷が相殺され電気的に中性となるため、帯電による表面への吸着作用が著しく減少し、親水性、防汚性に優れることを知見し、本発明を完成するに至った。従って、本発明は、下記に示すアミノ酸変性シラノール化合物及びシラノール縮合体含有水溶液、並びにその製造方法を提供する。[1]下記一般式1R1SiR2nOH3n1式中、R1はカルボキシル基を有すると共にアミノ基が介在する炭素数1~20の非置換又は置換の1価炭化水素基、R2は炭素数1~20の非置換又は置換の1価炭化水素基であり、nは0~2の整数である。で示されるシラノール化合物と、下記一般式2R1SiR2nOHmO22式中、R1はカルボキシル基を有すると共にアミノ基が介在する炭素数1~20の非置換又は置換の1価炭化水素基、R2は炭素数1~20の非置換又は置換の1価炭化水素基であり、mは0≦m<3の範囲の値、nは0~2の整数であり、mn<3である。で示されるシラノール縮合体を含有する水溶液。[2]下記一般式3R1SiR2nOR33n3式中、R1はカルボキシル基を有すると共にアミノ基が介在する炭素数1~20の非置換又は置換の1価炭化水素基、R2及びR3は炭素数1~20の非置換又は置換の1価炭化水素基であり、nは0~2の整数である。で示されるアルコキシシラン化合物を水と混合して加水分解した後、生成するアルコールを除去することにより得られる[1]記載の水溶液。[3]上記一般式3のR1が下記一般式4式中、R4は水素原子又は炭素数1~20の非置換若しくは置換の1価炭化水素基、R5は水素原子又は炭素数1~20の非置換若しくは置換の1価炭化水素基であり、aは1~10の整数である。で示されるα-アミノ酸含有基であるか、下記一般式5式中、R6、R7及びR8は水素原子又は炭素数1~20の非置換若しくは置換の1価炭化水素基であり、aは1~10の整数である。で示されるβ-アミノ酸含有基のいずれかである[1]又は[2]記載の水溶液。[4]アルコールの含有量が水溶液中10質量未満である[1]~[3]のいずれかに記載の水溶液。[5]下記一般式3R1SiR2nOR33n3式中、R1はカルボキシル基を有すると共にアミノ基が介在する炭素数1~20の非置換又は置換の1価炭化水素基、R2及びR3は炭素数1~20の非置換又は置換の1価炭化水素基であり、nは0~2の整数である。で示されるアルコキシシラン化合物を水と混合して加水分解した後、生成するアルコールを除去することを特徴とする下記一般式1R1SiR2nOH3n1式中、R1はカルボキシル基を有すると共にアミノ基が介在する炭素数1~20の非置換又は置換の1価炭化水素基、R2は炭素数1~20の非置換又は置換の1価炭化水素基であり、nは0~2の整数である。で示されるシラノール化合物と、下記一般式2R1SiR2nOHmO22式中、R1はカルボキシル基を有すると共にアミノ基が介在する炭素数1~20の非置換又は置換の1価炭化水素基、R2は炭素数1~20の非置換又は置換の1価炭化水素基であり、mは0≦m<3の範囲の値、nは0~2の整数であり、mn<3である。で示されるシラノール縮合体を含有する水溶液の製造方法。[6]上記一般式3のR1が下記一般式4式中、R4は水素原子又は炭素数1~20の非置換若しくは置換の1価炭化水素基、R5は水素原子又は炭素数1~20の非置換若しくは置換の1価炭化水素基であり、aは1~10の整数である。で示されるα-アミノ酸含有基であるか、下記一般式5式中、R6、R7及びR8は水素原子又は炭素数1~20の非置換若しくは置換の1価炭化水素基であり、aは1~10の整数である。で示されるβ-アミノ酸含有基のいずれかである[5]記載の水溶液の製造方法。[7]ケイ素1モルに対して、水1.5~50倍モルである[5]又は[6]記載の水溶液の製造方法。本発明により提供されるアミノ酸変性シラノール化合物及びシラノール縮合体含有水溶液は、使用時に使用者の安全、環境保全の点で問題となるアルコールが発生せず、更に保存安定性が良好であり、且つ表面処理剤や繊維処理剤として使用した時に、表面が弱酸性のアミノ基と弱塩基性のカルボキシル基により電荷が相殺され電気的に中性となるため、帯電による表面への吸着作用が著しく減少し、親水性、防汚性に優れるため、塗料添加剤、接着剤、シランカップリング剤、繊維処理剤、表面処理剤等として有用である。本発明のアミノ酸変性シラノール化合物及びシラノール縮合体水溶液は、水溶液中に下記一般式1R1SiR2nOH3n1式中、R1はカルボキシル基を有すると共にアミノ基が介在する炭素数1~20の非置換又は置換の1価炭化水素基、R2は炭素数1~20の非置換又は置換の1価炭化水素基であり、nは0~2の整数である。で示されるシラノール化合物と、下記一般式2R1SiR2nOHmO22式中、R1はカルボキシル基を有すると共にアミノ基が介在する炭素数1~20の非置換又は置換の1価炭化水素基、R2は炭素数1~20の非置換又は置換の1価炭化水素基であり、mは0≦m<3の範囲の値、nは0~2の整数であり、mn<3である。で示されるシラノール縮合体を含有するものである。シラノール化合物のケイ素の割合は、シラノール化合物とシラノール縮合体の合計のケイ素に対し0.1~99.5モル、特に0.5~95モルが好ましい。上記アミノ酸変性シラノール化合物及びそのシラノール縮合体を含有する水溶液は、下記一般式3R1SiR2nOR33n3式中、R1はカルボキシル基を有すると共にアミノ基が介在する炭素数1~20の非置換又は置換の1価炭化水素基、R2及びR3は炭素数1~20の非置換又は置換の1価炭化水素基であり、nは0~2の整数である。で示されるアルコキシシラン化合物を水と混合し加水分解を行うことにより得ることができる。必要に応じて常圧又は減圧下にて生成するアルコールを除去、濃縮、水で希釈してもよい。上記一般式3中、R1のカルボキシル基を有すると共にアミノ基が介在する炭素数1~20の非置換又は置換の1価炭化水素基としては、好ましくは下記一般式4式中、R4は水素原子又は炭素数1~20の非置換若しくは置換の1価炭化水素基、R5は水素原子又は炭素数1~20の非置換若しくは置換の1価炭化水素基であり、aは1~10の整数である。で示されるα-アミノ酸含有基、下記一般式5式中、R6、R7及びR8は水素原子又は炭素数1~20の非置換若しくは置換の1価炭化水素基であり、aは1~10の整数である。で示されるβ-アミノ酸含有基である。ここで、R1、R2、R3、R4、R5、R6、R7、R8の炭素数1~20の非置換又は置換の1価炭化水素基としては、直鎖状、分岐鎖状又は環状のアルキル基、アルケニル基、アリール基、アラルキル基等が挙げられる。具体的には、メチル基、エチル基、プロピル基、ブチル基、ペンチル基、ヘキシル基、ヘプチル基、オクチル基、デシル基、ドデシル基、テトラデシル基、ヘキサデシル基、オクタデシル基、イコシル基等の直鎖状のアルキル基、イソプロピル基、イソブチル基、tert-ブチル基、テキシル基、2-エチルヘキシル基等の分岐鎖状のアルキル基、シクロペンチル基、シクロヘキシル基等の環状のアルキル基、ビニル基、アリル基、プロペニル基等のアルケニル基、フェニル基、トリル基等のアリール基、ベンジル基等のアラルキル基等が例示され、特にメチル基、エチル基が好ましい。また、炭化水素基の水素原子の一部又は全部が置換されていてもよく、該置換基としては、具体的には、例えば、メトキシ基、エトキシ基、イソプロポキシ基等のアルコキシ基;フッ素原子、塩素原子、臭素原子、ヨウ素原子等のハロゲン原子からなる基、シアノ基、アミノ基、フェニル基、トリル基等の炭素数6~18のアリール基、ベンジル基、フェネチル基等の炭素数7~18のアラルキル基、エステル基、カルボキシル基、エーテル基、アシル基、スルフィド基、アルキルシリル基、アルコキシシリル基等が挙げられ、これらを組み合わせて用いることもできる。上記一般式4で示されるα-アミノ酸含有基としては、具体的には、N-ヒドロキシカルボニルメチルアミノメチル基、N-ヒドロキシカルボニルメチル-3-アミノプロピル基、N-1,2-ビスヒドロキシカルボニルエチルアミノメチル基、N-1,2-ビスヒドロキシカルボニルエチル-3-アミノプロピル基、N-1-ヒドロキシカルボニルエチルアミノメチル基、N-1-ヒドロキシカルボニルエチル-3-アミノプロピル基、N-1-ヒドロキシカルボニル-1-フェニルメチルアミノメチル基、N-1-ヒドロキシカルボニル-1-フェニルメチル-3-アミノプロピル基、N-ヒドロキシカルボニルメチル-N-メチルアミノメチル基、N-ヒドロキシカルボニルメチル-N-メチル-3-アミノプロピル基、N-1,2-ビスヒドロキシカルボニルエチル-N-メチルアミノメチル基、N-1,2-ビスヒドロキシカルボニルエチル-N-メチル-3-アミノプロピル基、N-1-ヒドロキシカルボニルエチル-N-メチルアミノメチル基、N-1-ヒドロキシカルボニルエチル-N-メチル-3-アミノプロピル基、N-1-ヒドロキシカルボニル-1-フェニルメチル-N-メチルアミノメチル基、N-1-ヒドロキシカルボニル-1-フェニルメチル-N-メチル-3-アミノプロピル基、N-ヒドロキシカルボニルメチル-N-エチルアミノメチル基、N-ヒドロキシカルボニルメチル-N-エチル-3-アミノプロピル基、N-1,2-ビスヒドロキシカルボニルエチル-N-エチルアミノメチル基、N-1,2-ビスヒドロキシカルボニルエチル-N-エチル-3-アミノプロピル基、N-1-ヒドロキシカルボニルエチル-N-エチルアミノメチル基、N-1-ヒドロキシカルボニルエチル-N-エチル-3-アミノプロピル基、N-1-ヒドロキシカルボニル-1-フェニルメチル-N-エチルアミノメチル基、N-1-ヒドロキシカルボニル-1-フェニルメチル-N-エチル-3-アミノプロピル基、N-ヒドロキシカルボニルメチル-N-フェニルアミノメチル基、N-ヒドロキシカルボニルメチル-N-フェニル-3-アミノプロピル基、N-1,2-ビスヒドロキシカルボニルエチル-N-フェニルアミノメチル基、N-1,2-ビスヒドロキシカルボニルエチル-N-フェニル-3-アミノプロピル基、N-1-ヒドロキシカルボニルエチル-N-フェニルアミノメチル基、N-1-ヒドロキシカルボニルエチル-N-フェニル-3-アミノプロピル基、N-1-ヒドロキシカルボニル-1-フェニルメチル-N-フェニルアミノメチル基、N-1-ヒドロキシカルボニル-1-フェニルメチル-N-フェニル-3-アミノプロピル基等が例示される。上記一般式5で示されるβ-アミノ酸含有基としては、具体的には、N-2-ヒドロキシカルボニルエチルアミノメチル基、N-2-ヒドロキシカルボニルエチル-3-アミノプロピル基、N-2-ヒドロキシカルボニル-2-メチルエチルアミノメチル基、N-2-ヒドロキシカルボニル-2-メチルエチル-3-アミノプロピル基、N-2-ヒドロキシカルボニルエチル-N-メチルアミノメチル基、N-2-ヒドロキシカルボニルエチル-N-メチル-3-アミノプロピル基、N-2-ヒドロキシカルボニル-2-メチルエチル-N-メチルアミノメチル基、N-2-ヒドロキシカルボニル-2-メチルエチル-N-メチル-3-アミノプロピル基、N-2-ヒドロキシカルボニルエチル-N-エチルアミノメチル基、N-2-ヒドロキシカルボニルエチル-N-エチル-3-アミノプロピル基、N-2-ヒドロキシカルボニル-2-メチルエチル-N-エチルアミノメチル基、N-2-ヒドロキシカルボニル-2-メチルエチル-N-エチル-3-アミノプロピル基、N-2-ヒドロキシカルボニルエチル-N-フェニルアミノメチル基、N-2-ヒドロキシカルボニルエチル-N-フェニル-3-アミノプロピル基、N-2-ヒドロキシカルボニル-2-メチルエチル-N-フェニルアミノメチル基、N-2-ヒドロキシカルボニル-2-メチルエチル-N-フェニル-3-アミノプロピル基等が例示される。上記アミノ基とカルボキシル基を有するシラノール化合物及びそのシラノール縮合体を含有する水溶液の製造方法は、具体的には上記一般式3で示されるアルコキシシラン化合物を水と混合し、必要に応じて常圧又は減圧下にて生成するアルコールを除去、濃縮、水で希釈するものである。水との混合方法は、例えば上記一般式3で示されるアルコキシシラン化合物を水に添加する方法又は上記一般式3で示される化合物に水を添加する方法等が例示される。上記混合の際に用いる水は、上記一般式3で示されるアルコキシシラン1モルに対し1.5~10,000モル、好ましくは1.5~50モルである。上記混合時の温度、圧力は特に限定されないが、常圧で0~120°C、特に10~60°Cが好ましく、反応時間も特に限定されないが、1~40時間、特に1~20時間が好ましい。また、触媒は特に必要としないが、塩酸、硫酸、酢酸等の酸、水酸化ナトリウム、水酸化カリウム、炭酸ナトリウム等の塩基を加えてもよい。混合時、必要に応じて水以外の溶媒を用いることもできる。用いられる溶媒としては、ペンタン、ヘキサン、シクロヘキサン、ヘプタン、イソオクタン、ベンゼン、トルエン、キシレン等の炭化水素系溶媒、ジエチルエーテル、テトラヒドロフラン、ジオキサン等のエーテル系溶媒、酢酸エチル、酢酸ブチル等のエステル系溶媒、アセトニトリル、N,N-ジメチルホルムアミド、N-メチルピロリドン等の非プロトン性極性溶媒、ジクロロメタン、クロロホルム等の塩素化炭化水素系溶媒等が例示される。これらの溶媒は1種を単独で使用してもよく、あるいは2種以上を混合して使用してもよい。生成したアルコールの除去は、圧力、温度を問わないが、常圧若しくは減圧下で除去するとよい。アルコールの残量は少ないほどよいが、水1.5~50倍モル用いた場合、少なくとも10質量未満、特に5質量未満が好ましい。なお、このようにして得られた水溶液は、必要により濃縮又は希釈して用いることができる。濃縮することにより、水が減り、水を増やす方向に平衡がずれるため、シラノール縮合体濃度がより高くなり、希釈することにより、水が増え、水を減らす方向に平衡がずれるため、シラノール濃度がより高くなることから、用途に応じて濃度を調整することができる。本水溶液中のシラノール化合物及びそのシラノール縮合体濃度は0.1~99.9質量、特に0.5~99.9質量とすることが好ましい。以下、合成例及び実施例を示して本発明を具体的に説明するが、本発明は下記の実施例に制限されるものではない。[合成例1]N-3-トリメトキシシリルプロピルβ-アラニンの合成撹拌機、還流器、滴下ロート及び温度計を備えたフラスコに、N-2-トリイソプロピルシロキシカルボニルエチル-3-アミノプロピルトリメトキシシラン122.3g0.3モルを仕込み、50°Cに加熱した。内温が安定した後、メタノール10.6g0.33モルを1時間かけて滴下し、更にその温度で6時間撹拌した。生成した固体を濾取、その後ヘキサン200mLで洗浄し、真空下乾燥を行い、N-3-トリメトキシシリルプロピルβ-アラニンを白色固体として50.4g得た。[実施例1]N-3-トリメトキシシリルプロピルβ-アラニンからのシラノール及びシラノール縮合体水溶液の調製撹拌機、還流器、ディーンスターク及び温度計を備えたフラスコに、合成例1で得られたN-3-トリメトキシシリルプロピルβ-アラニン10g、水40gを仕込み、60°Cで2時間撹拌した後、60°C、10kPaの圧力で生成したメタノールをゆっくりと留去した。得られた水溶液に不揮発分が33となるように水を加え濃度を調製することで、透明な水溶液を22.0g得た。得られた水溶液の1H-NMRスペクトルを図1に、29Si-NMRスペクトルを図2にチャートで示す。以上の結果より、得られた水溶液はN-2-ヒドロキシカルボニルエチル-3-アミノプロピルトリシラノール及びシラノール縮合体水溶液であることが確認され、29Si-NMRスペクトルより、全ケイ素中のトリシラノールは2.2モル、シラノール縮合体は97.8モルであることが明らかとなった。また、ガスクロマトグラフィーによる分析の結果、残留メタノールは0.2質量であった。上記水溶液を水で25倍に希釈した液を調製したが、こちらも透明であった。25倍希釈水溶液の29Si-NMRスペクトルを図3にチャートで示す。29Si-NMRスペクトルより、25倍希釈水溶液の全ケイ素中のトリシラノールは42.1モル、シラノール縮合体は57.9モルであることが明らかとなった。また、本水溶液並びに本水溶液を25倍に希釈した水溶液はいずれも室温で1ヶ月放置してもゲル状化合物は発生せず、安定に保存することができた。[合成例2]N-3-メチルジメトキシシリルプロピルβ-アラニンの合成撹拌機、還流器、滴下ロート及び温度計を備えたフラスコに、N-2-トリイソプロピルシロキシカルボニルエチル-3-アミノプロピルメチルジメトキシシラン117.5g0.3モルを仕込み、50°Cに加熱した。内温が安定した後、メタノール10.6g0.33モルを1時間かけて滴下し、更にその温度で6時間撹拌した。生成した固体を濾取、その後ヘキサン200mLで洗浄し、真空下乾燥を行い、N-3-メチルジメトキシシリルプロピルβ-アラニンを白色固体として68.8g得た。[実施例2]N-3-メチルジメトキシシリルプロピルβ-アラニンからのシラノール及びシラノール縮合体水溶液の調製撹拌機、還流器、ディーンスターク及び温度計を備えたフラスコに、合成例2で得られたN-3-メチルジメトキシシリルプロピルβ-アラニン10g、水40gを仕込み、60°Cで2時間撹拌した後、60°C、10kPaの圧力で生成したメタノールをゆっくりと留去した。得られた水溶液に不揮発分が33となるように水を加え濃度を調製することで、透明な水溶液を24.3g得た。得られた水溶液の1H-NMRスペクトルを図4に、29Si-NMRスペクトルを図5にチャートで示す。以上の結果より、得られた水溶液はN-2-ヒドロキシカルボニルエチル-3-アミノプロピルメチルジシラノール及びシラノール縮合体水溶液であることが確認され、29Si-NMRスペクトルより、全ケイ素中のジシラノールは12.2モル、シラノール縮合体は87.8モルであることが明らかとなった。また、ガスクロマトグラフィーによる分析の結果、残留メタノールは0.2質量であった。上記水溶液を水で25倍に希釈した液を調製したが、こちらも透明であった。25倍希釈水溶液の29Si-NMRスペクトルを図6にチャートで示す。29Si-NMRスペクトルより、25倍希釈水溶液の全ケイ素中のジシラノールは70.5モル、シラノール縮合体は29.5モルであることが明らかとなった。また、本水溶液並びに本水溶液を25倍に希釈した水溶液はいずれも室温で1ヶ月放置してもゲル状化合物は発生せず、安定に保存することができた。[合成例3]N-3-ジメチルメトキシシリルプロピルβ-アラニンの合成撹拌機、還流器、滴下ロート及び温度計を備えたフラスコに、N-2-トリイソプロピルシロキシカルボニルエチル-3-アミノプロピルジメチルメトキシシラン75.2g0.2モルを仕込み、50°Cに加熱した。内温が安定した後、メタノール7.0g0.22モルを1時間かけて滴下し、更にその温度で6時間撹拌した。生成した固体を濾取、その後ヘキサン150mLで洗浄し、真空下乾燥を行い、N-3-ジメチルメトキシシリルプロピルβ-アラニンを白色固体として37.6g得た。[実施例3]N-3-ジメチルメトキシシリルプロピルβ-アラニンからのシラノール及びシラノール縮合体水溶液の調製撹拌機、還流器、ディーンスターク及び温度計を備えたフラスコに、合成例3で得られたN-3-ジメチルメトキシシリルプロピルβ-アラニン10g、水40gを仕込み、60°Cで2時間撹拌した後、60°C、10kPaの圧力で生成したメタノールをゆっくりと留去した。得られた水溶液に不揮発分が33となるように水を加え濃度を調製することで、透明な水溶液を27.1g得た。得られた水溶液の1H-NMRスペクトルを図7に、29Si-NMRスペクトルを図8にチャートで示す。以上の結果より、得られた水溶液はN-2-ヒドロキシカルボニルエチル-3-アミノプロピルジメチルシラノール及びシラノール縮合体水溶液であることが確認され、29Si-NMRスペクトルより、全ケイ素中のシラノールは58.9モル、シラノール縮合体は41.1モルであることが明らかとなった。また、ガスクロマトグラフィーによる分析の結果、残留メタノールは0.3質量であった。上記水溶液を水で25倍に希釈した液を調製したが、こちらも透明であった。25倍希釈水溶液の29Si-NMRスペクトルを図9にチャートで示す。29Si-NMRスペクトルより、25倍希釈水溶液の全ケイ素中のシラノールは91.5モル、シラノール縮合体は8.5モルであることが明らかとなった。また、本水溶液並びに本水溶液を25倍に希釈した水溶液はいずれも室温で1ヶ月放置してもゲル状化合物は発生せず、安定に保存することができた。"